(57)【特許請求の範囲】
【請求項１】
モノ環状オレフィンまたは一般式〔１〕
【化１】
0003662720.tif 000004
（式中、Ｒ1 〜Ｒ4 はそれぞれ同一であっても異なっていてもよく、水素、炭素数１〜１２のアルキル基、アリール基、アラルキル基、アルコキシ基、ハロゲン、炭素数１〜１２のハロゲン化アルキル基、ニトリル基、カルボキシル基またはアルコキシカルボニル基から選ばれ、ｘは０〜３の整数を表わす。）
で表される環状オレフィン系単量体を開環メタセシス触媒により開環重合して得られた開環メタセシス重合体を、一般式〔２〕
【化２】
0003662720.tif 000005
（式中、Ｍは希土類金属元素を示し、Ｌ1 およびＬ2 はシクロペンタジエニル基、インデニル基、またはフルオレニル基であり、Ｑは水素原子、炭素数１〜２０の直鎖または分岐鎖アルキル基、ハロゲン原子またはケイ素含有アルキル基であり、Ｌ1 およびＬ2 はそれぞれ同一であっても異なっていてもよい。）
で表される希土類金属錯体の存在下に水素と接触させて該開環メタセシス重合体の主鎖の炭素−炭素二重結合を水素添加することを特徴とする環状オレフィン系開環メタセシス重合体水素添加物の製造方法。
【請求項２】
一般式〔２〕におけるＭがイットリウムまたはサマリウムであり、Ｌ1 およびＬ2 がシクロペンタジエニル基であり、Ｑが水素原子またはビス（トリメチルシリル）メチル基である希土類金属錯体を用いる請求項１に記載の方法。
【発明の詳細な説明】
【０００１】
【発明の属する技術分野】
本発明は、新規な環状オレフィン系開環メタセシス重合体水素添加物の製造方法に関する。
【０００２】
【従来の技術】
環状オレフィン系単量体の開環メタセシス重合体および開環メタセシス共重合体の水素添加物は光学材料、高剛性または耐熱性を有する樹脂として注目を浴び各種の開環メタセシス重合体水素添加物およびその製造方法が提案されている。環状オレフィン系開環メタセシス重合体の主鎖の炭素−炭素間二重結合を水素添加する方法として、例えばナフテン酸ニッケル／トリエチルアルミニウム、ニッケルアセチルアセトナート／トリイソブチルアルミニウム、オクテン酸コバルト／ｎ−ブチルリチウム、チタノセンジクロリド／ジエチルアルミニウムモノクロリド、酢酸ロジウム等を用いる方法が公知であり、特開平２−１７２５３７号公報、特開平７−４１５４９号公報等には、それらを使用した開環メタセシス重合体水素添加物の製造方法が例示されている。
【０００３】
しかしながら、ニッケル、コバルト、チタン等の有機酸塩等とアルミニウム、リチウム、マグネシウム、錫等の有機金属化合物からなるチーグラータイプの触媒では水、空気、極性化合物等により失活するため取扱いが煩雑であり極性の大きい溶媒を使用することができないという問題がある。
【０００４】
また、これらの水素添加触媒を用いて、特に環状オレフィン系開環メタセシス重合体の水素添加反応を実施する場合、開環メタセシス重合体中に嵩高いトリシクロドデセン環が炭素−炭素間二重結合の近傍に存在するために立体障害が大きく、水素化は困難とされ、特に開環メタセシス重合体中にヒドロキシ、カルボニル、カルボキシルまたはニトリル基のような極性置換基を有する場合は水素化は困難とされている。
【０００５】
【発明が解決しようとする課題】
本発明は、上記従来技術の問題点を解決した新規な環状オレフィン系開環メタセシス重合体水素添加物の製造方法を提供することを目的とするものである。
【０００６】
【課題を解決するための手段】
本発明者らは上記問題点を解決した環状オレフィン系開環メタセシス重合体水素添加物を製造する方法について鋭意検討し、本発明を完成した。
【０００７】
すなわち、本発明は、モノ環状オレフィンまたは一般式〔１〕
【０００８】
【化３】
0003662720.tif 000002
〔１〕
（式中、Ｒ1 〜Ｒ4 はそれぞれ同一であっても異なっていてもよく、水素、炭素数１〜１２のアルキル基、アリール基、アラルキル基、アルコキシ基、ハロゲン、炭素数１〜１２のハロゲン化アルキル基、ニトリル基、カルボキシル基またはアルコキシカルボニル基から選ばれ、ｘは０〜３の整数を表わす。）
で表される環状オレフィン系単量体を開環メタセシス触媒により開環重合して得られた開環メタセシス重合体を、一般式〔２〕
【０００９】
【化４】
0003662720.tif 000003
（式中、Ｍは希土類金属元素を示し、Ｌ1 およびＬ2 はシクロペンタジエニル基、インデニル基、またはフルオレニル基であり、Ｑは水素原子、炭素数１〜２０の直鎖または分岐鎖アルキル基、ハロゲン原子またはケイ素含有アルキル基であり、Ｌ1 およびＬ2 はそれぞれ同一であっても異なっていてもよい。）
で表される希土類金属錯体の存在下に水素と接触させて該開環メタセシス重合体の主鎖の炭素−炭素二重結合を水素添加することを特徴とする環状オレフィン系開環メタセシス重合体水素添加物の製造方法である。
【００１０】
【発明の実施の形態】
本発明における一般式〔１〕で表される環状オレフィン系単量体は、ｘが０であるビシクロヘプトエンの誘導体、ｘが１であるテトラシクロドデセンの誘導体、ｘが２であるヘキサシクロヘプタデセンの誘導体、ｘが３であるオクタシクロドコセンの誘導体であり、Ｒ1 〜Ｒ4 はそれぞれ同一であっても異なっていてもよい。Ｒ1 〜Ｒ4 としては、水素、炭素数１〜１２であるメチル、エチル、プロピル、イソプロピル、ブチル、ｔ−ブチル、シクロヘキシル等のアルキル基、フェニル、ナフチル等のアリール基、ベンジル、フェネチル、フェニルイソプロピル、２−ナフチルメチル、２−ナフチルエチル、２−ナフチルイソプロピル等のアラルキル基、メトキシ、エトキシ、メントキシ等のアルコキシ基、塩素、臭素、沃素またはフッ素等のハロゲン、フルオロメチル、クロロメチル、ブロモメチル、ジフルオロメチル、ジクロロメチル、ジブロモメチル、トリフルオロメチル、トリクロロメチル、トリブロモメチル等のハロゲン化アルキル基、ニトリル基、カルボキシル基またはメトキシカルボニル、エトキシカルボニル、メントキシカルボニル等のアルコキシカルボニル基であり、特に、Ｒ1 〜Ｒ4 のうち少なくとも１つがニトリル基であるものが好ましく用いられる。
【００１１】
具体例としては、５−シアノビシクロ［２．２．１］ヘプト−２−エン、５−シアノ−５−メチルビシクロ［２．２．１］ヘプト−２−エン、５−ジシアノビシクロ［２．２．１］ヘプト−２−エン、５−シアノ−６−メチルビシクロ［２．２．１］ヘプト−２−エン、５−シアノ−６−メトキシビシクロ［２．２．１］ヘプト−２−エン、５−シアノ−６−カルボキシメチルビシクロ［２．２．１］ヘプト−２−エン、５−シアノ−６−カルボキシビシクロ［２．２．１］ヘプト−２−エン、５−シアノ−６−シアノビシクロ［２．２．１］ヘプト−２−エン、５−シアノ−６−トリフルオロメチルビシクロ［２．２．１］ヘプト−２−エン、５−シアノ−６−フルオロビシクロ［２．２．１］ヘプト−２−エン、５−シアノ−６−ジフルオロビシクロ［２．２．１］ヘプト−２−エン、５−シアノ−６−フェニルビシクロ［２．２．１］ヘプト−２−エン、５−シアノ−６−ベンジルビシクロ［２．２．１］ヘプト−２−エン、５−シアノ−６−シクロヘキシルビシクロ［２．２．１］ヘプト−２−エン等のシアノビシクロヘプトエン類、８−シアノテトラシクロ［４．４．０．１2.5 ．１7.10］−３−ドデセン、８−シアノ−８−メチルテトラシクロ［４．４．０．１2.5 ．１7.10］−３−ドデセン、８−ジシアノテトラシクロ［４．４．０．１2.5 ．１7.10］−３−ドデセン、８−シアノ−９−メチルテトラシクロ［４．４．０．１2.5 ．１7.10］−３−ドデセン、８−シアノ−９−メトキシテトラシクロ［４．４．０．１2.5 ．１7.10］−３−ドデセン、８−シアノ−９−カルボキシメチルテトラシクロ［４．４．０．１2.5 ．１7.10］−３−ドデセン、８−シアノ−９−カルボキシテトラシクロ［４．４．０．１2.5 ．１7.10］−３−ドデセン、８−シアノ−９−シアノテトラシクロ［４．４．０．１2.5 ．１7.10］−３−ドデセン、８−シアノ−９−トリフルオロメチルテトラシクロ［４．４．０．１2.5 ．１7.10］−３−ドデセン、８−シアノ−９−フルオロテトラシクロ［４．４．０．１2.5 ．１7.10］−３−ドデセン、８−シアノ−９−ジフルオロテトラシクロ［４．４．０．１2.5 ．１7.10］−３−ドデセン、８−シアノ−９−フェニルテトラシクロ［４．４．０．１2.5 ．１7.10］−３−ドデセン、８−シアノ−９−ベンジルテトラシクロ［４．４．０．１2.5 ．１7.10］−３−ドデセン、８−シアノ−９−シクロヘキシルテトラシクロ［４．４．０．１2.5 ．１7.10］−３−ドデセン等のシアノテトラシクロドデセン類、１１−シアノヘキサシクロ［６．６．１．１3.6 ．１10.13 ．０2.7 ．０9.14］−４−ヘプタデセン、１１−シアノ−１１−メチルヘキサシクロ［６．６．１．１3.6 ．１10.13 ．０2.7 ．０9.14］−４−ヘプタデセン、１１−ジシアノヘキサシクロ［６．６．１．１3.6 ．１10.13 ．０2.7 ．０9.14］−４−ヘプタデセン、１１−シアノ−１２−メチルヘキサシクロ［６．６．１．１3.6 ．１10.13 ．０2.7 ．０9.14］−４−ヘプタデセン、１１−シアノ−１２−メトキシヘキサシクロ［６．６．１．１3.6 ．１10.13 ．０2.7 ．０9.14］−４−ヘプタデセン、１１−シアノ−１２−カルボキシメチルヘキサシクロ［６．６．１．１3.6 ．１10.13 ．０2.7 ．０9.14］−４−ヘプタデセン、１１−シアノ−１２−カルボキシヘキサシクロ［６．６．１．１3.6 ．１10.13 ．０2.7 ．０9.14］−４−ヘプタデセン、１１−シアノ−１２−シアノヘキサシクロ［６．６．１．１3.6 ．１10.13 ．０2.7 ．０9.14］−４−ヘプタデセン、１１−シアノ−１２−トルフルオロメチルヘキサシクロ［６．６．１．１3.6 ．１10.13 ．０2.7 ．０9.14］−４−ヘプタデセン、１１−シアノ−１２−フルオロヘキサシクロ［６．６．１．１3.6 ．１10.13 ．０2.7 ．０9.14］−４−ヘプタデセン、１１−シアノ−１２−ジフルオロヘキサシクロ［６．６．１．１3.6 ．１10.13 ．０2.7 ．０9.14］−４−ヘプタデセン、１１−シアノ−１２−フェニルヘキサシクロ［６．６．１．１3.6 ．１10.13 ．０2.7 ．０9.14］−４−ヘプタデセン、１１−シアノ−１２−ベンジルヘキサシクロ［６．６．１．１3.6 ．１10.13 ．０2.7 ．０9.14］−４−ヘプタデセン、１１−シアノ−１２−シクロヘキシルヘキサシクロ［６．６．１．１3.6 ．１10.13 ．０2.7 ．０9.14］−４−ヘプタデセン等のシアノヘキサシクロヘプタデセン類、１４−シアノオクタシクロ［８．８．０．１2.9 ．１4.7 ．１11.18 ．１13.16 ．０3.8 ．０12.17 ］−５−ドコセン、１４−シアノ−１４−メチルオクタシクロ［８．８．０．１2.9 ．１4.7 ．１11.18 ．１13.16 ．０3.8 ．０12.17 ］−５−ドコセン、１４−ジシアノオクタシクロ［８．８．０．１2.9 ．１4.7 ．１11.18 ．１13.16 ．０3.8 ．０12.17 ］−５−ドコセン、１４−シアノ−１５−メチルオクタシクロ［８．８．０．１2.9 ．１4.7 ．１11.18 ．１13.16 ．０3.8 ．０12.17 ］−５−ドコセン、１４−シアノ−１５−メトキシオクタシクロ［８．８．０．１2.9 ．１4.7 ．１11.18 ．１13.16 ．０3.8 ．０12.17 ］−５−ドコセン、１４−シアノ−１５−カルボキシメチルオクタシクロ［８．８．０．１2.9 ．１4.7 ．１11.18 ．１13.16 ．０3.8 ．０12.17 ］−５−ドコセン、１４−シアノ−１５−カルボキシオクタシクロ［８．８．０．１2.9 ．１4.7 ．１11.18 ．１13.16 ．０3.8 ．０12.17 ］−５−ドコセン、１４−シアノ−１５−シアノオクタシクロ［８．８．０．１2.9 ．１4.7 ．１11.18 ．１13.16 ．０3.8 ．０12.17 ］−５−ドコセン、１４−シアノ−１５−トリフルオロメチルオクタシクロ［８．８．０．１2.9 ．１4.7 ．１11.18 ．１13.16 ．０3.8 ．０12.17 ］−５−ドコセン、１４−シアノ−１５−フルオロオクタシクロ［８．８．０．１2.9 ．１4.7 ．１11.18 ．１13.16 ．０3.8 ．０12.17 ］−５−ドコセン、１４−シアノ−１５−ジフルオロオクタシクロ［８．８．０．１2.9 ．１4.7 ．１11.18 ．１13.16 ．０3.8 ．０12.17 ］−５−ドコセン、１４−シアノ−１５−フェニルオクタシクロ［８．８．０．１2.9 ．１4.7 ．１11.18 ．１13.16 ．０3.8 ．０12.17 ］−５−ドコセン、１４−シアノ−１５−ベンジルオクタシクロ［８．８．０．１2.9 ．１4.7 ．１11.18 ．１13.16 ．０3.8 ．０12.17 ］−５−ドコセン、１４−シアノ−１５−シクロヘキシルオクタシクロ［８．８．０．１2.9 ．１4.7 ．１11.18 ．１13.16 ．０3.8 ．０12.17 ］−５−ドコセン等のシアノオクタシクロドコセン類等を挙げることができる。
【００１２】
さらには、ビシクロ［２．２．１］ヘプト−２−エン、５−メチルビシクロ［２．２．１］ヘプト−２−エン、５−エチルビシクロ［２．２．１］ヘプト−２−エン、５−カルボキシビシクロ［２．２．１］ヘプト−２−エン、５−カルボキシメチルビシクロ［２．２．１］ヘプト−２−エン、５−ベンジルビシクロ［２．２．１］ヘプト−２−エン、５−クロロビシクロ［２．２．１］ヘプト−２−エン、５−ブロモビシクロ［２．２．１］ヘプト−２−エン、５−メトキシビシクロ［２．２．１］ヘプト−２−エン、５−エトキシビシクロ［２．２．１］ヘプト−２−エン、５−メチル−６−メチルビシクロ［２．２．１］ヘプト−２−エン等のビシクロヘプトエン誘導体、テトラシクロ［４．４．０．１2.5 ．１7.10］−３−ドデセン、８−メチルテトラシクロ［４．４．０．１2.5 ．１7.10］−３−ドデセン、８−エチルテトラシクロ［４．４．０．１2.5 ．１7.10］−３−ドデセン、８−カルボキシテトラシクロ［４．４．０．１2.5 ．１7.10］−３−ドデセン、８−カルボキシメチルテトラシクロ［４．４．０．１2.5 ．１7.10］−３−ドデセン、８−ベンジルテトラシクロ［４．４．０．１2.5 ．１7.10］−３−ドデセン、８−クロロテトラシクロ［４．４．０．１2.5 ．１7.10］−３−ドデセン、８−プロモテトラシクロ［４．４．０．１2.5 ．１7.10］−３−ドデセン、８−メトキシテトラシクロ［４．４．０．１2.5 ．１7.10］−３−ドデセン、８−エトキシテトラシクロ［４．４．０．１2.5 ．１7.10］−３−ドデセン、８−メチル−９−メチルテトラシクロ［４．４．０．１2.5 ．１7.10］−３−ドデセン、８−メチル−９−カルボキシメチルテトラシクロ［４．４．０．１2.5 ．１7.10］−３−ドデセン、８−フェニルテトラシクロ［４．４．０．１2.5 ．１7.10］−３−ドデセン等のテトラシクロドデセン誘導体、ヘキサシクロ［６．６．１．１3.6 ．１10.13 ．０2.7 ．０9.14］−４−ヘプタデセン、１１−メチルヘキサシクロ［６．６．１．１3.6 ．１10.13 ．０2.7 ．０9.14］−４−ヘプタデセン、１１−エチルヘキサシクロ［６．６．１．１3.6 ．１10.13 ．０2.7 ．０9.14］−４−ヘプタデセン、１１−カルボキシヘキサシクロ［６．６．１．１3.6 ．１10.13 ．０2.7 ．０9.14］−４−ヘプタデセン、１１−ベンジルヘキサシクロ［６．６．１．１3.6 ．１10.13 ．０2.7 ．０9.14］−４−ヘプタデセン、１１−カルボキシメチルヘキサシクロ［６．６．１．１3.6 ．１10.13 ．０2.7 ．０9.14］−４−ヘプタデセン、１１−メトキシヘキサシクロ［６．６．１．１3.6 ．１10.13 ．０2.7 ．０9.14］−４−ヘプタデセン、１１−エトキシヘキサシクロ［６．６．１．１3.6 ．１10.13 ．０2.7 ．０9.14］−４−ヘプタデセン、１１−メチル−１２−カルボキシメチルヘキサシクロ［６．６．１．１3.6 ．１10.13 ．０2.7 ．０9.14］−４−ヘプタデセン等のヘキサシクロヘプタデセン誘導体、オクタシクロ［８．８．０．１2.9 ．１4.7 ．１11.18 ．１13.16 ．０3.8 ．０12.17 ］−５−ドコセン、１４−メチルオクタシクロ［８．８．０．１2.9 ．１4.7 ．１11.18 ．１13.16 ．０3.8 ．０12.17 ］−５−ドコセン、１４−エチルオクタシクロ［８．８．０．１2.9 ．１4.7 ．１11.18 ．１13.16 ．０3.8 ．０12.17 ］−５−ドコセン、１４−カルボキシオクタシクロ［８．８．０．１2.9 ．１4.7 ．１11.18 ．１13.16 ．��3.8 ．０12.17 ］−５−ドコセン、１４−ベンジルオクタシクロ［８．８．０．１2.9 ．１4.7 ．１11.18 ．１13.16 ．０3.8 ．０12.17 ］−５−ドコセン、１４−カルボキシメチルオクタシクロ［８．８．０．１2.9 ．１4.7 ．１11.18 ．１13.16 ．０3.8 ．０12.17 ］−５−ドコセン、１４−メトキシオクタシクロ［８．８．０．１2.9 ．１4.7 ．１11.18 ．１13.16 ．０3.8 ．０12.17 ］−５−ドコセン、１４−エトキシオクタシクロ［８．８．０．１2.9 ．１4.7 ．１11.18 ．１13.16 ．０3.8 ．０12.17 ］−５−ドコセン、１４−メチル−１５−カルボキシメチルオクタシクロ［８．８．０．１2.9 ．１4.7 ．１11.18 ．１13.16 ．０3.8 ．０12.17 ］−５−ドコセン等のオクタシクロドコセン誘導体が挙げられる。モノ環状オレフィンとして、シクロブテン、シクロペンテン、シクロヘプテン、シクロオクテン等のシクロオレフィン類、さらには、シクロペンタジエンの二量体類を挙げることができる。特にニトリル基を含むものを開環メタセシス重合体としたとき、物性が良好で好ましい。
【００１３】
これらの環状オレフィン系単量体は必ずしも単独で用いられる必要はなく、二種以上を任意の割合で用いて開環共重合することもできる。
【００１４】
また、本発明に使用される開環メタセシス触媒としては、開環メタセシス重合をする触媒であればどのようなものでもよいが、開環メタセシス触媒の具体例としては、Ｗ（Ｎ−２，６−Ｃ6 Ｈ3 Ｐｒi2）（ＣＨＢｕt ）（ＯＢｕt ）2 、Ｗ（Ｎ−２，６−Ｃ6 Ｈ3 Ｐｒi2）（ＣＨＢｕt ）（ＯＣＭｅ2 ＣＦ3 ）2 、Ｗ（Ｎ−２，６−Ｃ6 Ｈ3 Ｐｒi2）（ＣＨＢｕt ）（ＯＣＭｅ2 （ＣＦ3 ）2 ）2 、Ｗ（Ｎ−２，６−Ｃ6 Ｈ3 Ｐｒi2）（ＣＨＣＭｅ2 Ｐｈ）（ＯＢｕt ）2 、Ｗ（Ｎ−２，６−Ｃ6 Ｈ3 Ｐｒi2）（ＣＨＣＭｅ2 Ｐｈ）（ＯＣＭｅ2 ＣＦ3 ）2 、Ｗ（Ｎ−２，６−Ｃ6 Ｈ3 Ｐｒi2）（ＣＨＣＭｅ2 Ｐｈ）（ＯＣＭｅ2 ＣＦ3 ）2 ）2 、（式中のＰｒi はｉｓｏ−プロピル基、Ｂｕt はｔｅｒｔ−ブチル基、Ｍｅはメチル基、Ｐｈはフェニル基を表す。）等のタングステン系アルキリデン触媒、Ｗ（Ｎ−２，６−Ｍｅ2 Ｃ6 Ｈ3 ）（ＣＨＣＨＣＭｅＰｈ）（Ｏ−Ｂｕt ）2 （ＰＭｅ3 ）、Ｗ（Ｎ−２，６−Ｍｅ2 Ｃ6 Ｈ3 ）（ＣＨＣＨＭｅ2 ）（Ｏ−Ｂｕt ）2 （ＰＭｅ3 ）、Ｗ（Ｎ−２，６−Ｍｅ2 Ｃ6 Ｈ3 ）（ＣＨＣＨＣＰｈ2 ）（Ｏ−Ｂｕt ）2 （ＰＭｅ3 ）、Ｗ（Ｎ−２，６−Ｍｅ2 Ｃ6 Ｈ3 ）（ＣＨＣＨＣＭｅＰｈ）（ＯＣＭｅ2 （ＣＦ3 ））2 （ＰＭｅ3 ）、Ｗ（Ｎ−２，６−Ｍｅ2 Ｃ6 Ｈ3 ）（ＣＨＣＨＣＭｅ2 ）（ＯＣＭｅ2 （ＣＦ3 ））2 （ＰＭｅ3 ）、Ｗ（Ｎ−２，６−Ｍｅ2 Ｃ6 Ｈ3 ）（ＣＨＣＨＣＰｈ2 ）（ＯＣＭｅ2 （ＣＦ3 ））2 （ＰＭｅ3 ）、Ｗ（Ｎ−２，６−Ｍｅ2 Ｃ6 Ｈ3 ）（ＣＨＣＨＣＭｅ）（ＯＣＭｅ（ＣＦ3 ）2 ）2 （ＰＭｅ3 ）、Ｗ（Ｎ−２，６−Ｍｅ2 Ｃ6 Ｈ3 ）（ＣＨＣＨＣＭｅ2 ）（ＯＣＭｅ（ＣＦ3 ）2 ）2 （ＰＭｅ3 ）、Ｗ（Ｎ−２，６−Ｍｅ2 Ｃ6 Ｈ3 ）（ＣＨＣＨＣＰｈ2 ）（ＯＣＭｅ（ＣＦ3 ）2 ）2 （ＰＭｅ3 ）、Ｗ（Ｎ−２，６−Ｐｒi2Ｃ6 Ｈ3 ）（ＣＨＣＨＣＭｅＰｈ）（ＯＣＭｅ2 （ＣＦ3 ））2 （ＰＭｅ3 ）、Ｗ（Ｎ−２，６−Ｐｒi2Ｃ6 Ｈ3 ）（ＣＨＣＨＣＭｅＰｈ）（ＯＣＭｅ（ＣＦ3 ）2 ）2 （ＰＭｅ3 ）、Ｗ（Ｎ−２，６−Ｐｒi2Ｃ6 Ｈ3 ）（ＣＨＣＨＣＭｅＰｈ）（ＯＰｈ）2 （ＰＭｅ3 ）、（式中のＰｒi はｉｓｏ−プロピル基、Ｂｕt はｔｅｒｔ−ブチル基、Ｍｅはメチル基、Ｐｈはフェニル基を表す。）等のタングステン系アルキリデン触媒、Ｍｏ（Ｎ−２，６−Ｐｒi2Ｃ6 Ｈ3 ）（ＣＨＢｕt ）（ＯＢｕt ）2 、Ｍｏ（Ｎ−２，６−Ｐｒi2Ｃ6 Ｈ3 ）（ＣＨＢｕt ）（ＯＣＭｅ2 ＣＦ3 ）2 、Ｍｏ（Ｎ−２，６−Ｐｒi2Ｃ6 Ｈ3 ）（ＣＨＢｕt ）（ＯＣＭｅ（ＣＦ3 ）2 ）2 、Ｍｏ（Ｎ−２，６−Ｐｒi2Ｃ6 Ｈ3 ）（ＣＨＣＭｅ2 Ｐｈ）（ＯＢｕt ）2 、Ｍｏ（Ｎ−２，６−Ｐｒi2Ｃ6 Ｈ3 ）（ＣＨＣＭｅ2 Ｐｈ）（ＯＣＭｅ2 ＣＦ3 ）2 、Ｍｏ（Ｎ−２，６−Ｐｒi2Ｃ6 Ｈ3 ）（ＣＨＣＭｅ2 Ｐｈ）（ＯＣＭｅ（ＣＦ3 ）2 ）2 、（式中のＰｒi はｉｓｏ−プロピル基、Ｂｕt はｔｅｒｔ−ブチル基、Ｍｅはメチル基、Ｐｈはフェニル基を表す。）等のモリブデン系アルキリデン触媒、Ｒｅ（ＣＢｕt ）（ＣＨＢｕt ）（Ｏ−２，６−Ｐｒi2Ｃ6 Ｈ3 ）2 、Ｒｅ（ＣＢｕt ）（ＣＨＢｕt ）（Ｏ−２，６−Ｂｕt Ｃ6 Ｈ4 ）2 、Ｒｅ（ＣＢｕt ）（ＣＨＢｕt ）（ＯＣＭｅ2 ＣＦ3 ）2 、Ｒｅ（ＣＢｕt ）（ＣＨＢｕt ）（ＯＣＭｅ（ＣＦ3 ）2 ）2 、Ｒｅ（ＣＢｕt ）（ＣＨＢｕt ）（Ｏ−２，６−Ｍｅ2 Ｃ6 Ｈ3 ）2 、（式中のＢｕt はｔｅｒｔ−ブチル基を表す。）等���レニウム系アルキリデン触媒、Ｔａ［Ｃ（Ｍｅ）Ｃ（Ｍｅ）ＣＨＭｅ3 ］（Ｏ−２，６−Ｐｒi2Ｃ6 Ｈ3 ）3 Ｐｙ、Ｔａ［Ｃ（Ｐｈ）Ｃ（Ｐｈ）ＣＨＭｅ3 ］（Ｏ−２，６−Ｐｒi2Ｃ6 Ｈ3 ）3 Ｐｙ、（式中のＭｅはメチル基、Ｐｈはフェニル基、Ｐｙはピリジン基を表す。）等のタンタル系アルキリデン触媒、Ｒｕ（ＣＨＣＨＣＰｈ2 ）（ＰＰｈ3 ）2 Ｃｌ2 、（式中のＰｈはフェニル基を表す。）等のルテニウム系アルキリデン触媒やチタナシクロブタン類が挙げられる。上記開環メタセシス触媒は、単独にまたは二種以上混合してもよい。
【００１５】
また、上記の他に「オレフィンメタセシス」（Olefin Metathesis, Kenneth J. Ivin, Academic Press, New York 1983 ）に記載されているような、遷移金属化合物と助触媒としてのルイス酸との組み合わせによる開環メタセシス触媒系、例えば、モリブデン、タングステン、バナジウム、チタン等の遷移金属ハロゲン化物と助触媒として有機アルミニウム化合物、有機錫化合物またはリチウム、ナトリウム、マグネシウム、亜鉛、カドミウム、ホウ素等の有機金属化合物とから成る開環メタセシス触媒を用いることもできる。
【００１６】
遷移金属ハロゲン化物の具体例としては、ＭｏＢｒ2 、ＭｏＢｒ3 、ＭｏＢｒ4 、ＭｏＣｌ4 、ＭｏＣｌ5 、ＭｏＦ4 、ＭｏＯＣｌ4 、ＭｏＯＦ4 、等のモリブデンハロゲン化物、ＷＢｒ2 、ＷＢｒ4 、ＷＣｌ2 ，ＷＣｌ4 、ＷＣｌ5 、ＷＣｌ6 、ＷＦ4 、ＷＩ2 、ＷＯＢｒ4 、ＷＯＣｌ4 、ＷＯＦ4 、ＷＣｌ4 （ＯＣ6 Ｈ4 Ｃｌ2 ）2 等のタングステンハロゲン化物、ＶＯＣｌ3 、ＶＯＢｒ3 等のバナジウムハロゲン化物、ＴｉＣｌ4 、ＴｉＢｒ4 等のチタンハロゲン化物等が挙げられる。
【００１７】
また、助触媒としての有機金属化合物の具体例としては、トリメチルアルミニウム、トリエチルアルミニウム、トリイソブチルアルミニウム、トリヘキシルアルミニウム、トリオクチルアルミニウム、トリフェニルアルミニウム、トリベンジルアルミニウム、ジエチルアルミニウムモノクロリド、ジ−ｎ−ブチルアルミニウム、ジエチルアルミニウムモノブロミド、ジエチルアルミニウムモノイオジド、ジエチルアルミニウムモノヒドリド、エチルアルミニウムセスキクロリド、エチルアルミニウムジクロリド等の有機アルミニウム化合物、テトラメチル錫、ジエチルジメチル錫、テトラエチル錫、ジブチルジエチル錫、テトラブチル錫、テトラオクチル錫、トリオクチル錫フルオリド、トリオクチル錫クロリド、トリオクチル錫ブロミド、トリオクチル錫イオジド、ジブチル錫ジフルオリド、ジブチル錫ジクロリド、ジブチル錫ジブロミド、ジブチル錫ジイオジド、ブチル錫トリフルオリド、ブチル錫トリクロリド、ブチル錫トリブロミド、ブチル錫トリイオジド等の有機錫化合物、ｎ−ブチルリチウム等の有機リチウム化合物、ｎ−ペンチルナトリウム等の有機ナトリウム化合物、メチルマグネシウムイオジド、エチルマグネシウムブロミド、メチルマグネシウムブロミド、ｎ−プロピルマグネシウムブロミド、ｔ−ブチルマグネシウムクロリド、アリルマグネシウムクロリド等の有機マグネシウム化合物、ジエチル亜鉛等の有機亜鉛化合物、ジエチルカドミウム等の有機カドミウム化合物、トリメチルホウ素、トリエチルホウ素、トリｎ−ブチルホウ素等の有機ホウ素化合物等が挙げられる。
【００１８】
環状オレフィン系単量体と開環メタセシス触媒とのモル比は、環状オレフィン単量体１００モルに対してタングステン、モリブデン、レニウム、タンタル、またはルテニウム等のアルキリデン触媒やチタナシクロブタン類の場合は、０．０１〜１０モル、好ましくは０．１〜５モルである。また、遷移金属ハロゲン化物と有機金属化合物から成る開環メタセシス触媒では、遷移金属ハロゲン化物は０．００１〜５モル、好ましくは０．０１〜３モルであり、助触媒としての有機金属化合物は０．００５〜１０モル、好ましくは０．０２〜５モルとなる範囲である。
【００１９】
開環メタセシス重合において用いられる溶媒としては、テトラヒドロフラン、ジエチルエーテル、ジブチルエーテル、ジメトキシエタン等のエーテル類、ベンゼン、トルエン、キシレン、エチルベンゼン等の芳香族炭化水素、ペンタン、ヘキサン、ヘプタン等の脂肪族炭化水素、シクロペンタン、シクロヘキサン、メチルシクロヘキサン、ジメチルシクロヘキサン、デカリン等の脂肪族環状炭化水素、メチレンジクロリド、ジクロロエタン、ジクロロエチレン、テトラクロロエタン、クロルベンゼン、トリクロルベンゼン等のハロゲン化炭化水素等が挙げられ、これらは二種以上混合して使用してもよい。
【００２０】
さらに、分子量を制御するために、エチレン、プロピレン、１−ブテン、イソブテン、スチレン、１−ヘキセン、４−メチルペンテン、ヘキサジエン等のオレフィン存在下で開環メタセシス重合を行ってもよい。
【００２１】
開環メタセシス重合では、単量体の反応性および重合溶媒への溶解性によっても異なるが、単量体／開環メタセシスと溶媒の濃度０．１〜１００ｍｏｌ／Ｌの範囲が好ましく、通常−３０〜１５０℃の反応温度で１分〜１０時間反応させ、アルデヒド類、ケトン類、アルコール類等の失活剤で反応を停止し、開環メタセシス重合体を得ることができる。
【００２２】
本発明における水素添加反応には前記一般式〔２〕で表される希土類金属錯体を触媒として用いる。この一般式〔２〕においてＭは希土類金属元素である。希土類金属元素の具体例としては、スカンジウム、イットリウム、ランタン、サマリウム、イッテルビウムまたはルテチウム等を例示できる。
【００２３】
またＬ1およびＬ2はシクロペンタジエニル基、インデニル基またはフルオレニル基を示す。
【００２４】
さらにＱは水素原子、炭素数１〜２０の直鎖または分岐のアルキル基、ハロゲン原子、アルキル置換シリル基であり具体例としては、水素、メチル、エチル、イソプロピル、ｔ−ブチル、フッ素、塩素、臭素、ヨウ素、ビス（トリメチルシリル）メチル等を例示できる。
【００２５】
一般式〔２〕で表される希土類金属錯体は単量体でも多量体でもよく、具体例としては、ＳｃＨ（Ｃｐ）2 、ＳｃＭｅ（Ｃｐ）2 、ＳｃＢｕt （Ｃｐ）2 、ＳｃＣｌ（Ｃｐ）2 、ＳｃＣＨ［Ｓｉ（Ｍｅ）3 ］2 （Ｃｐ）2 、ＹＨ（Ｃｐ）2、ＹＭｅ（Ｃｐ）2 、ＹＢｕt （Ｃｐ）2 、ＹＣｌ（Ｃｐ）2 、ＹＣＨ［Ｓｉ（Ｍｅ）3 ］2 （Ｃｐ）2 、［ＹＨ（Ｃｐ）2 ］2 、［ＹＭｅ（Ｃｐ）2 ］2 、［ＹＣｌ（Ｃｐ）2 ］2 、ＬａＨ（Ｃｐ）2 、ＬａＭｅ（Ｃｐ）2 、ＬａＢｕt （Ｃｐ）2 、ＬａＣｌ（Ｃｐ）2 、ＬａＣＨ［Ｓｉ（Ｍｅ）3 ］2 （Ｃｐ）2 、ＳｍＨ（Ｃｐ）2 、ＳｍＭｅ（Ｃｐ）2 、ＳｍＢｕt （Ｃｐ）2 、ＳｍＣｌ（Ｃｐ）2 、ＳｍＣＨ［Ｓｉ（Ｍｅ）3 ］2 （Ｃｐ）2 、［ＳｍＨ（Ｃｐ）2 ］2 、［ＳｍＭｅ（Ｃｐ）2 ］2 、［ＳｍＣｌ（Ｃｐ）2 ］2 、ＹｂＨ（Ｃｐ）2 、ＹｂＭｅ（Ｃｐ）、ＹｂＢｕt （Ｃｐ）2 、ＹｂＣｌ（Ｃｐ）2 、ＹｂＣＨ［Ｓｉ（Ｍｅ）3 ］2 （Ｃｐ）2 、ＬｕＨ（Ｃｐ）2 、ＬｕＭｅ（Ｃｐ）2 、ＬｕＢｕt（Ｃｐ）2 、ＬｕＣｌ（Ｃｐ）2 、ＬｕＣＨ［Ｓｉ（Ｍｅ）3 ］2 （Ｃｐ）2 、ＳｃＨ（Ｉｎｄ）2 、ＳｃＭｅ（Ｉｎｄ）2 、ＳｃＢｕt （Ｉｎｄ）2 、ＳｃＣｌ（Ｉｎｄ）2 、ＳｃＣＨ［Ｓｉ（Ｍｅ）3 ］2 （Ｉｎｄ）2 、ＹＨ（Ｉｎｄ）2 、ＹＭｅ（Ｉｎｄ）2 、ＹＢｕt （Ｉｎｄ）2 、ＹＣｌ（Ｉｎｄ）2 、ＹＣＨ［Ｓｉ（Ｍｅ）3 ］2 （Ｉｎｄ）2 、［ＹＨ（Ｉｎｄ）2 ］2 、［ＹＭｅ（Ｉｎｄ）2 ］2 、［ＹＣｌ（Ｉｎｄ）2 ］2 、ＬａＨ（Ｉｎｄ）2 、ＬａＭｅ（Ｉｎｄ）2 、ＬａＢｕt （Ｉｎｄ）2 、ＬａＣｌ（Ｉｎｄ）2 、ＬａＣＨ［Ｓｉ（Ｍｅ）3 ］2 （Ｉｎｄ）2 、ＳｍＨ（Ｉｎｄ）2 、ＳｍＭｅ（Ｉｎｄ）2 、ＳｍＢｕt （Ｉｎｄ）2 、ＳｍＣｌ（Ｉｎｄ）2 、ＳｍＣＨ［Ｓｉ（Ｍｅ）3 ］2 （Ｉｎｄ）2 、［ＳｍＨ（Ｉｎｄ）2 ］2 、［ＳｍＭｅ（Ｉｎｄ）2 ］2 、［ＳｍＣｌ（Ｉｎｄ）2 ］2 、ＹｂＨ（Ｉｎｄ）2 、ＹｂＭｅ（Ｉｎｄ）2 、ＹｂＢｕt （Ｉｎｄ）2 、ＹｂＣｌ（Ｉｎｄ）2 、ＹｂＣＨ［Ｓｉ（Ｍｅ）3 ］2 （Ｉｎｄ）2 、ＬｕＨ（Ｉｎｄ）2 、ＬｕＭｅ（Ｉｎｄ）2 、ＬｕＢｕt （Ｉｎｄ）2 、ＬｕＣｌ（Ｉｎｄ）2 、ＬｕＣＨ［Ｓｉ（Ｍｅ）3 ］（Ｉｎｄ）2 、ＳｃＨ（Ｆｌｕ）2 、ＳｃＭｅ（Ｆｌｕ）2 、ＳｃＢｕt （Ｆｌｕ）2 、ＳｃＣｌ（Ｆｌｕ）2 、ＳｃＣＨ［Ｓｉ（Ｍｅ）3 ］2 （Ｆｌｕ）2 、ＹＨ（Ｆｌｕ）2 、ＹＭｅ（Ｆｌｕ）2 、ＹＢｕt （Ｆｌｕ）2 、ＹＣｌ（Ｆｌｕ）2 、ＹＣＨ［Ｓｉ（Ｍｅ）3 ］2 （Ｆｌｕ）2 、［ＹＨ（Ｆｌｕ）2 ］2 、［ＹＭｅ（Ｆｌｕ）2 ］2 、［ＹＣｌ（Ｆｌｕ）2 ］2 、ＬａＨ（Ｆｌｕ）2 、ＬａＭｅ（Ｆｌｕ）2 、ＬａＢｕt （Ｆｌｕ）2 、ＬａＣｌ（Ｆｌｕ）2 、ＬａＣＨ［Ｓｉ（Ｍｅ）3 ］2 （Ｆｌｕ）2 、ＳｍＨ（Ｆｌｕ）2 、ＳｍＭｅ（Ｆｌｕ）2 、ＳｍＢｕt（Ｆｌｕ）2 、ＳｍＣｌ（Ｆｌｕ）2 、ＳｍＣＨ［Ｓｉ（Ｍｅ）3 ］2 （Ｆｌｕ）2 、［ＳｍＨ（Ｆｌｕ）2 ］2 、［ＳｍＭｅ（Ｆｌｕ）2 ］2 、［ＳｍＣｌ（Ｆｌｕ）2 ］2 、ＹｂＨ（Ｆｌｕ）2 、ＹｂＭｅ（Ｆｌｕ）2 、ＹｂＢｕt （Ｆｌｕ）2 、ＹｂＣｌ（Ｆｌｕ）2 、ＹｂＣＨ［Ｓｉ（Ｍｅ）3 ］2 （Ｆｌｕ）2、ＬｕＨ（Ｆｌｕ）2 、ＬｕＭｅ（Ｆｌｕ）2 、ＬｕＢｕt （Ｆｌｕ）2 、ＬｕＣｌ（Ｆｌｕ）2 、ＬｕＣＨ［Ｓｉ（Ｍｅ）3 ］2 （Ｆｌｕ）2 等を例示することができ、さらに、上述の希土類金属錯体にテトラヒド��フラン等のエーテル類が配位しているもの、トリメチルホスフィン等のホスフィン類が配位しているもの、またはピリジン等のアミン類が配位しているものも例示できる。（式中のＭｅはメチル基、Ｂｕt はｔｅｒｔ−ブチル基、Ｃｐはシクロペンタジエニル基、Ｉｎｄはインデニル基、Ｆｌｕはフルオレニル基を表す。）
開環メタセシス重合体の水素添加反応において用いられる溶媒としては開環メタセシス重合体を溶解し溶媒自体が水素添加されないものであればどのようなものでもよく、例えば、テトラヒドロフラン、ジエチルエーテル、ジブチルエーテル、ジメトキシエタン等のエーテル類、ベンゼン、トルエン、キシレン、エチルベンゼン等の芳香族炭化水素、ペンタン、ヘキサン、ヘプタン等の脂肪族炭化水素、シクロペンタン、シクロヘキサン、メチルシクロヘキサン、ジメチルシクロヘキサン、デカリン等の脂肪族環状炭化水素、メチレンジクロリド、ジクロロエタン、ジクロロエチレン、テトラクロロエタン、クロルベンゼン、トリクロルベンゼン等のハロゲン化炭化水素等が挙げられ、これらは二種以上混合して使用してもよい。
【００２６】
本発明の環状オレフィン系開環重合体水素添加物の製造は、開環メタセシス重合体溶液から開環メタセシス重合体を単離した後再度溶媒に溶解しても可能であるが、単離することなく、上記水素添加触媒を加えることにより水素添加を行う方法を採用することもできる。
【００２７】
開環メタセシス重合体の水素添加反応は、水素圧力が通常、常圧〜３００ｋｇ／ｃｍ2 、好ましくは２０〜２００ｋｇ／ｃｍ2 の範囲で行われ、その反応温度は、通常０〜２００℃の温度であり、好ましくは室温〜１５０℃の温度範囲である。
【００２８】
一般に、開環メタセシス重合体と水素添加触媒の重量比は１００：０．００５〜１００：１００であり、好ましくは１００：０．０１〜１００：１０である。開環メタセシス重合体の水素添加反応における水素添加率の測定は、 1Ｈ−ＮＭＲやＩＲのオレフィンに帰属するスペクトルから求めることができる。
【００２９】
【実施例】
以下、実施例にて本発明を詳細に説明するが、本発明がこれらによって限定されるものではない。
【００３０】
なお、実施例において得られた重合体の物性値は、以下の方法により測定した。
【００３１】
平均分子量：ＧＰＣを使用し、得られた環状オレフィン系開環メタセシス重合体水素添加物をクロロホルムに溶解し、検出器として日本分光製８３０−ＲＩおよびＵＶＩＤＥＣ−１００−ＶＩ、カラムとしてＳｈｏｄｅｘ  ｋ−８０５，８０４，８０３，８０２．５を使用し、室温において流量１．０ｍｌ／ｍｉｎでポリスチレンスタンダードによって分子量を較正した。
【００３２】
ガラス転移温度：島津製作所製ＤＳＣ−５０により、窒素中１０℃／分の昇温速度で、３．５ｍｇの環状オレフィン系開環メタセシス重合体水素添加物の粉末を用いて測定した。
【００３３】
実施例１
［水素添加触媒合成］
ビス（シクロペンタジエニル）｛ビス（トリメチルシリル）メチル｝サマリウムは次のようにして合成した。窒素雰囲気下に２００ｍｌの１ネックフラスコ中でシクロペンタジエニルリチウム（１．１２２ｇ、１５．５８ｍｍｏｌ）を乾燥したテトラヒドロフラン８０ｍｌに溶解し、得られた溶液に室温にて攪拌下三塩化サマリウム（２．００ｇ、７．７９ｍｍｏｌ）を徐々に加え、このまま一晩反応させた後テトラヒドロフランを留去した。得られた固体に乾燥したトルエン８０ｍｌを加え攪拌を行い、ビス（トリメチルシリル）メチルリチウムのヘキサン溶液（０．９１Ｍ、８．５６ｍｌ）を徐々に加え、このまま一晩反応させた。次いで副生した塩を濾過にて除去を行った後、濾液を濃縮し−２５℃で一晩冷却することによりオレンジ色の結晶（２．４９ｇ、６２．４％）を得た。この化合物の分析値を以下に示す。
【００３４】
1Ｈ−ＮＭＲ（９０ＭＨｚ，Ｃ6 Ｄ6 ）δ（ＣＨ）１２．２５（ｓ，１Ｈ），δ（Ｃ5 Ｈ5 ）９．７６（ｓ，１０Ｈ），δ（ＣＨ3 Ｓｉ）−０．６３（ｓ，１８Ｈ），δ（ＴＨＦ）−１．４４（ｍ，４Ｈ），δ（ＴＨＦ）−２．０８（ｍ，４Ｈ）；元素分析計算値；Ｃ，３９．８７，Ｈ，５．７１，分析値；Ｃ，３９．９２，Ｈ，５．６９
［開環メタセシス重合］
窒素雰囲気下で磁気攪拌装置を備えた５０ｍｌのフラスコ中で８−シアノテトラシクロ［４．４．０．１2.5 ．１7.10］−３−ドデセン（３．０ｇ、１６．２６ｍｍｏｌ）をテトラヒドロフラン１２０ｍｌに溶解し攪拌を行った。これに開環メタセシス重合触媒としてＭｏ（Ｎ−２，６−Ｃ6 Ｈ3 Ｐｒi2）（ＣＨＣＭｅ2 Ｐｈ）（ＯＢｕt ）2 （９０ｍｇ、０．１６２ｍｍｏｌ）を加え室温で１時間反応させた。その後、ベンズアルデヒド（８４ｍｇ、０．１６２ｍｍｏｌ）を加え室温で１時間反応させた。その後、ベンズアルデヒド（８４ｍｇ、０．８１０ｍｍｏｌ）を加え３０分間攪拌し、反応を停止させた。
【００３５】
この開環メタセシス重合体溶液を多量のメタノール中に加えて開環メタセシス重合体を析出させ、濾別分離後さらに、メタノールで洗浄、真空乾燥して白色粉末状の２．９９７ｇの開環メタセシス重合体粉末を得た。
【００３６】
［水素添加反応］
その後、２００ｍｌのオートクレーブ中でこの開環メタセシス重合体粉末（２．９９７ｇ）と水素添加触媒としてビス（シクロペンタジエニル）｛ビス（トリメチルシリル）メチル｝サマリウム（０．０６ｇ、０．１１７ｍｍｏｌ）をテトラヒドロフラン（１４７ｇ）に溶解して、水素圧７０ｋｇ／ｃｍ2 、１００℃で５時間水素添加反応を行った後、温度を室温まで戻し、水素ガスを放出させた。この反応液を多量のメタノール／塩酸溶液中に加えて開環メタセシス重合体水素添加物を析出させ、濾別分離後さらに、メタノールで洗浄、真空乾燥して白色粉末状の開環メタセシス重合体水素添加物を得た。得られた開環メタセシス重合体水素添加物の 1Ｈ−ＮＭＲから算出した水素添加率は主鎖のオレフィンのプロトンに帰属するピークから、その水素添加率は３１．４％であり、ＧＰＣで測定した重量平均分子量Ｍｗは１８６００、数平均分子量Ｍｎは１８５００でありＭｗ／Ｍｎは１．００であった。またＤＳＣで測定したガラス転移温度は２３１℃であった。
【００３７】
実施例２
８−シアノテトラシクロ［４．４．０．１2.5 ．１7.10］−３−ドデセン（３．０ｇ、１６．２６ｍｍｏｌ）に代えて８−メチルテトラシクロ［４．４．０．１2.5 ．１7.10］−３−ドデセン（３．０ｇ、１７．０５ｍｍｏｌ）、水素添加反応溶媒としてテトラヒドロフランに代えてトルエンを用いた以外は、実施例１と同様にして開環メタセシス重合および水素添加反応を行って開環メタセシス重合体水素添加物を得た。得られた開環メタセシス重合体水素添加物の 1Ｈ−ＮＭＲから算出した水素添加率は主鎖のオレフィンのプロトンに帰属するピークから、その水素添加率は３０．６％であり、ＧＰＣで測定した重量平均分子量Ｍｗは１７２００、数平均分子量Ｍｎは１７０４０でありＭｗ／Ｍｎは１．０１であった。またＤＳＣで測定したガラス転移温度は１６５℃であった。
【００３８】
実施例３
［ビス（シクロペンタジエニル）｛ビス（トリメチルシリル）メチル｝イットリウム（テトラヒドロフラン）の合成］
窒素雰囲気下に２００ｍｌの１ネックフラスコにシクロペンタジエニルリチウム（１．１２２ｇ、１５．５８ｍｍｏｌ）を乾燥したＴＨＦ（８０ｍｌ）に溶解し、室温にて攪拌下三塩化イットリウム（１．５２１ｇ、７．７９ｍｍｏｌ）を徐々に加え、このまま一晩反応した後ＴＨＦの留去を行い、得られた固体に乾燥したトルエン（８０ｍｌ）を加え攪拌を行い、ビス（トリメチルシリル）メチルリチウムのヘキサン溶液（０．９１Ｍ、８．５６ｍｌ）を徐々に加え、このまま一晩反応した。ついで副生した塩を濾過にて除去を行った後、濾液を濃縮し−２５℃で一晩冷却することにより淡黄色の結晶（１．２７ｇ、４０．２％）を得た。この化合物の分析値を以下に示す。
【００３９】
1Ｈ−ＮＭＲ（９０ＭＨｚ，Ｃ6 Ｄ6 ）δ（ＣＨ）−０．５２（ｄ，１Ｈ），δ（Ｃ5 Ｈ5 ）６．２０（ｓ，１０Ｈ），δ（ＣＨ3 Ｓｉ）０．４２（ｓ，１８Ｈ），δ（ＴＨＦ）１．２１（ｍ，４Ｈ），δ（ＴＨＦ）３．２０（ｍ，４Ｈ）；元素分析、Ｃ21Ｈ37Ｏ1 Ｓｉ2 Ｙ1 （４０５．０９）、計算値；Ｃ，６２．２１，Ｈ９．１３，分析値；Ｃ，６１．９８，Ｈ，９．２０
［水素添加反応］
窒素気流下で２００ｍｌのオートクレーブに実施例１と同様に合成した８−シアノテトラシクロ［４．４．０．１2.5 ．１7.10］−３−ドデセンの開環メタセシス重合体粉末（２．９９６ｇ）と水素添加触媒としてビス（シクロペンタジエニル）｛ビス（トリメチルシリル）メチル｝イットリウム（テトラヒドロフラン）（０．０６０ｇ、０．１４８ｍｍｏｌ）をテトラヒドロフラン（１４７ｇ）に溶解して、水素圧７０ｋｇ／ｃｍ2 、１００℃で５時間水素添加反応を行った後、温度を室温まで戻し、水素ガスを放出させた。
【００４０】
この反応液を多量のメタノール／塩酸溶液中に加えて開環メタセシス重合体水素添加物を析出させ、濾別分離後さらに、メタノールで洗浄、真空乾燥して白色粉末状の開環メタセシス重合体水素添加物を得た。得られた開環メタセシス重合体水素添加物の 1Ｈ−ＮＭＲから算出した水素添加率は主鎖のオレフィンのプロトンに帰属するピークから、その水素添加率は２９．４％であり、ＧＰＣで測定した重量平均分子量Ｍｗは１７２００、数平均分子量Ｍｎは１７１３０でありＭｗ／Ｍｎは１．００であった。またＤＳＣで測定したガラス転移温度は２３３℃であった。
【００４１】
【発明の効果】
本発明の環状オレフィン系開環重合体水素添加物の製造方法は、特に開環重合体中に極性置換基を有していても、穏和な条件下で効率的に水素添加することが可能であり、工業的に極めて価値がある。